(57)【要約】【課題】  分子末端のトリフェニルアミンのフェニル基に長鎖のアルキル基を有することにより、結晶化を防ぎ、所定のドラム感度特性を有するスチルベン誘導体、その製造方法、およびスチルベン誘導体を含有した電子写真感光体を提供する。【解決手段】  一般式（１）で表されるスチルベン誘導体、その製造方法、およびスチルベン誘導体を含有した電子写真感光体であって、スチルベン誘導体については、特定のホルミル化トリフェニルアミン誘導体と、特定のジリン酸エステル誘導体と、を塩基の存在下に反応させて得る。【化１】2005154319.tif 000073（一般式（１）中のＸは、炭素数７〜１５のアルキル基であり、複数のＲ1、Ｒ2、Ｒ3、およびＲ4は、それぞれ独立しており、水素原子、ハロゲン原子、置換または非置換の、炭素数１〜２０のアルキル基、炭素数１〜２０のアルコキシ基、または炭素数６〜３０のアリール基であり、Ａは芳香族環を含む二価の有機基である。）【選択図】  図１
2005154319.tif 000002
【特許請求の範囲】
【請求項１】
下記一般式（１）で表されることを特徴とするスチルベン誘導体。
【化１】
2005154319.tif 000069
（一般式（１）中のＸは、炭素数７〜１５のアルキル基であり、複数のＲ1、Ｒ2、Ｒ3、およびＲ4は、それぞれ独立しており、水素原子、ハロゲン原子、置換または非置換の、炭素数１〜２０のアルキル基、炭素数１〜２０のアルコキシ基、または炭素数６〜３０のアリール基であり、Ａは芳香族環を含む二価の有機基である。）
【請求項２】
前記一般式（１）中のＸが、炭素数７〜１０のアルキル基であることを特徴とする請求項１に記載のスチルベン誘導体。
【請求項３】
下記反応式（１）で表される一般式（１）で表されるスチルベン誘導体の製造方法であって、一般式（２）で表されるホルミル化トリフェニルアミン誘導体と、一般式（３）で表されるジリン酸エステル誘導体とを、塩基の存在下に反応させることを特徴とするスチルベン誘導体の製造方法。
【化２】
2005154319.tif 000070
（反応式（１）中のＡ、Ｒ1、Ｒ2、Ｒ3、Ｒ4、およびＸは、一般式（１）中のＡ、Ｒ1、Ｒ2、Ｒ3、Ｒ4、およびＸと同様の内容である。）
【請求項４】
下記反応式（２）で示されるように、前記一般式（２）で表されるホルミル化トリフェニルアミン誘導体として、一般式（４）で表されるアニリン誘導体と、式（５）で表されるヨードベンゼン誘導体と、式（６）で表されるヨードベンゼン誘導体とを反応させて、一般式（７）で表されるトリフェニルアミン化合物を得た後、フィルスマイヤー(Vilsmeier)法によりホルミル化して得られたホルミル化トリフェニルアミン誘導体を使用することを特徴とする請求項３に記載のスチルベン誘導体の製造方法。
【化３】
2005154319.tif 000071
（反応式（２）中のＲ1、Ｒ2、Ｒ3、Ｒ4、およびＸは、一般式（１）中のＲ1、Ｒ2、Ｒ3、Ｒ4、およびＸと同様の内容である。）
【請求項５】
導電性基体上に感光層を設けた電子写真感光体であって、前記感光層が、下記一般式（１）で表されるスチルベン誘導体を含有することを特徴とする電子写真感光体。
【化４】
2005154319.tif 000072
（一般式（１）中のＸは、炭素数７〜１５のアルキル基であり、複数のＲ1、Ｒ2、Ｒ3、およびＲ4は、それぞれ独立しており、水素原子、ハロゲン原子、置換または非置換の、炭素数１〜２０のアルキル基、炭素数１〜２０のアルコキシ基、炭素数６〜３０のアリール基であり、Ａは芳香族環を含む二価の有機基である。）
【請求項６】
前記感光層が、電荷発生剤および電子輸送剤をさらに含有した単層型であることを特徴とする請求項５に記載の電子写真感光体。
【発明の詳細な説明】
【技術分野】
【０００１】
本発明は、スチルベン誘導体、その製造方法、および電子写真感光体に関し、特に分子内の所定位置に所定の長鎖アルキル基を有するスチルベン誘導体、その製造方法、およびそのようなスチルベン誘導体を含有した電子写真感光体に関する。
【背景技術】
【０００２】
従来、画像形成装置等の電子写真感光体として、電荷輸送剤、電荷発生剤、および結着樹脂（バインダー樹脂）等の有機感光体材料からなる有機感光体が使用されている。かかる有機感光体は、従来の無機感光体に比べて、製造が容易であるとともに、感光体材料の選択肢が多様であることから、構造設計の自由度が高いという利点がある。
このような有機感光体材料のうち、高い電荷移動度を有する電荷輸送剤として、下記一般式（３５）で表されるスチルベン誘導体が知られている（例えば、特許文献１参照）。
【０００３】
【化１】
2005154319.tif 000003
【０００４】
（一般式（３５）中、Ｒ5、Ｒ6、Ｒ7およびＲ8は同一または異なっていても良い置換アルキルおよび置換アリール基を含むアルキル又はアリール基を表し；Ａｒ1およびＡｒ3は同一または異なっていても良いアルキル、アリール、アルコシキ、およびハロゲン置換基からなる群から選ばれた一つまたはそれ以上の置換基を有する非置換基または置換フェニル基を表わし；Ａｒ2は炭素環式又はイオウの複素環式の、一核または多核の、芳香族環であって、典型的には該環中にフェニル、ナフチルおよびアンスリル芳香族基、およびＡｒ1およびＡｒ3で置換基として定義した置換基の群から選ばれた一つまたはそれ以上の置換基を有する置換芳香族基のように４〜１４種の炭素原子を含むものを表す。）
【０００５】
また、同様に、電荷輸送剤として、下記一般式（３６）で表されるスチルベン誘導体も知られている（例えば、特許文献２参照）。
【０００６】
【化２】
2005154319.tif 000004
【０００７】
（一般式（３６）中、Ｒ9とＲ11は同一または異なっていても良く、置換または非置換のアルキル基、アリール基、アラルキル基またはアルコキシ基であり、Ｒ10とＲ12は同一または異なっていても良く、水素原子、置換または非置換のアルキル基またはアルコキシ基である。ただし、Ｒ10とＲ12の置換位置がパラ位のとき、Ｒ10とＲ12はそれぞれ水素原子である。）
【特許文献１】特開昭５０−０３１７７３号  （特許請求の範囲）
【特許文献２】特開２０００−２３９２３６号（特許請求の範囲）
【発明の開示】
【発明が解決しようとする課題】
【０００８】
しかしながら、特許文献1に記載されたスチルベン誘導体は、結着樹脂との相溶性が乏しく、感光層中に均一に分散されにくいため、使用中に、電荷移動が生じにくくなるという問題が見られた。
また、特許文献２に記載されたスチルベン誘導体は、分子末端に炭素数が１〜６のアルキル基を有しており、結着樹脂との相溶性に優れ、比較的高い電荷移動度を示すものの、容易に結晶化しやすく、均一な厚さの感光層を形成することが困難であるという問題が見られた。また、仮に感光層が形成できたとしても、長時間繰り返し使用した場合には、帯電位が大きく変化するという問題が見られた。さらには、感光層に紙紛が付着しやすいために、現像時にコピー用紙に黒筋や黒点が生じやすいという問題も見られた。
【０００９】
そこで、本発明者らは、スチルベン誘導体において、分子末端の所定位置に所定の長鎖のアルキル基を有することにより、高い電荷移動度を示すとともに、結晶化を効果的に防ぎ、さらには、長時間の繰り返し使用においても、帯電位の変化が少ないという効果が得られることを見出し、本発明を完成するに至った。
すなわち、本発明の目的は、電子写真感光体の電荷輸送剤等として好適に用いることのできるスチルベン誘導体、その製造方法、および、そのようなスチルベン誘導体を含む電子写真感光体を提供することにある。
【課題を解決するための手段】
【００１０】
本発明によれば、下記一般式（１）で表されるスチルベン誘導体が提供され、上述した問題点を解決することができる。
【００１１】
【化３】
2005154319.tif 000005
【００１２】
（一般式（１）中のＸは、炭素数７〜１５のアルキル基であり、複数のＲ1、Ｒ2、Ｒ3、およびＲ4は、それぞれ独立しており、水素原子、ハロゲン原子、置換または非置換の、炭素数１〜２０のアルキル基、炭素数１〜２０のアルコキシ基、または炭素数６〜３０のアリール基であり、Ａは芳香族環を含む二価の有機基である。以下、反応式（１）および（２）中のＡ、Ｒ1、Ｒ2、Ｒ3、Ｒ4、およびＸは、特に断りがない限り、一般式（１）中で説明した内容と同様である。）
【００１３】
また、本発明のスチルベン誘導体を構成するにあたり、一般式（１）中のＸが、炭素数７〜１０のアルキル基であることが好ましい。
【００１４】
また、本発明の別の態様は、下記反応式（１）で示されるように、一般式（１）で表されるスチルベン誘導体の製造方法であって、一般式（２）で表されるホルミル化トリフェニルアミン誘導体と、一般式（３）で表されるジリン酸エステル誘導体とを、塩基の存在下に反応させることを特徴とするスチルベン誘導体の製造方法である。
【００１５】
【化４】
2005154319.tif 000006
【００１６】
また、本発明のスチルベン誘導体の製造方法を実施するにあたり、反応式（２）で示されるように、一般式（２）で表されるホルミル化トリフェニルアミン誘導体として、下記一般式（４）で表されるアニリン誘導体と、式（５）で表されるヨードベンゼン誘導体と、式（６）で表されるヨードベンゼン誘導体と、を反応させて、一般式（７）で表されるトリフェニルアミン化合物を得た後、フィルスマイヤー(Vilsmeier)法によりホルミル化して得られたホルミル化トリフェニルアミン誘導体を使用することが好ましい。
【００１７】
【化５】
2005154319.tif 000007
【００１８】
また、本発明のさらに別の態様は、導電性基体上に感光層を設けた電子写真感光体であって、感光層が、上述した一般式（１）で表されるスチルベン誘導体を含有することを特徴とする電子写真感光体であることが好ましい。
【００１９】
また、本発明の電子写真感光体を構成するにあたり、感光層が、電荷発生剤および電子輸送剤をさらに含有した単層型であることが好ましい。
【発明の効果】
【００２０】
本発明のスチルベン誘導体によれば、一般式（１）で表されるスチルベン誘導体が提供され、高い電荷移動度を示すとともに、他の樹脂との間の相溶性に優れ、結晶化を効果的に防ぐことができる。
すなわち、一般式（１）で表されるスチルベン誘導体は、分子内の所定位置に、特定炭素数を有する長鎖のアルキル基が存在していることにより、例えば、電子写真感光体に用いた場合に、高い電荷移動度を示すとともに、結着樹脂との間の相溶性に優れ、結晶化が生じにくいという効果を得ることができる。また、電子写真感光体として長期間使用したとしても、帯電位の変化が少なく、さらには、潤滑性が向上することから、紙粉やちりが表面に付着するのを有効に防ぐことができ、結果として、現像時における黒スジや黒点の発生を有効に防止することができる。
【００２１】
また、本発明のスチルベン誘導体によれば、一般式（１）中のＸが、所定の炭素数を有するアルキル基であることにより、結着樹脂との相溶性にさらに優れており、結晶化を有効に防止して、成膜性にさらに優れたスチルベン誘導体を提供することができる。また、このようなアルキル基であれば、比較的導入が容易であって、所定構造のスチルベン誘導体を、比較的高い収率で生産することができる。
【００２２】
また、本発明のスチルベン誘導体の製造方法によれば、一般式（２）で表されるホルミル化トリフェニルアミン誘導体と、一般式（３）で表されるジリン酸エステル誘導体とを、塩基の存在下に反応させ、一般式（１）で表されるスチルベン誘導体を製造することにより、高い電荷移動度を示すとともに、他の樹脂との間の相溶性に優れ、結晶化が生じにくいスチルベン誘導体を高い収率で得ることができる。
【００２３】
また、本発明のスチルベン誘導体の製造方法によれば、所定構造のトリフェニルアミン化合物を得た後、フィルスマイヤー(Vilsmeier)法によりホルミル化することにより、所定構造のホルミル化ジフェニルエナミン誘導体が効率的に得られ、結果として、一般式（１）で表されるスチルベン誘導体をさらに効率的に得ることができる。
【００２４】
また、本発明の電子写真感光体によれば、一般式（１）で表される所定構造を有するスチルベン誘導体を含有することにより、高い電荷移動度を有し、長時間繰り返し使用時においても帯電電位の変化が少なく、安定した感度特性を維持できるスチルベン誘導体を提供することができる。すなわち、高い電荷移動度を有し、残留電位が低い一方、長時間にわたって所定感度を有する電子写真感光体を効率的に得ることができる。
【００２５】
また、本発明の電子写真感光体によれば、一般式（１）で表される所定構造を有するスチルベン誘導体を含有した単層型の感光体とすることにより、構成や製造が容易であるにもかかわらず、長時間にわたって所定感度を有する電子写真感光体を得ることができる。
【発明を実施するための最良の形態】
【００２６】
以下、本発明のスチルベン誘導体、その製造方法、および、電子写真感光体に関する実施の形態を、適宜図面を参照しながら、具体的に説明する。
【００２７】
[第１の実施形態]
第１の実施形態は、下記一般式（１）で表されるスチルベン誘導体である（一般式（１）中のＡ、Ｒ1、Ｒ2、Ｒ3、Ｒ4、およびＸは、既に上述した定義である。）。
【００２８】
【化６】
2005154319.tif 000008
【００２９】
ここで、一般式(１)で表されるスチルベン誘導体中の記号Ｘで表される置換基は、炭素数７〜１５のアルキル基であるが、より好ましくは、炭素数７〜１０のアルキル基である。
この理由は、アルキル基を構成する炭素数が７未満であると、容易に結晶化しやすく、均一な厚さの感光層等の薄膜を形成することが困難なためである。一方、アルキル基を構成する炭素数が１５を超えると所定のスチルベン誘導体を効率良く生産することが困難になるためであり、さらに、アルキル基を構成する炭素数が１０以下であれば、当該アルキル基を効率的に導入できるためである。
【００３０】
また、一般式(１)で表されるスチルベン誘導体の具体例として、下記式(８)〜（１２）で表されるスチルベン誘導体（ＨＴＭ−Ａ〜ＨＴＭ−Ｅ）が例示される。なお、式（８）で表されるスチルベン誘導体の赤外分光（ＩＲ）チャートを図１に示す。
【００３１】
【化７】
2005154319.tif 000009
【００３２】
【化８】
2005154319.tif 000010
【００３３】
【化９】
2005154319.tif 000011
【００３４】
【化１０】
2005154319.tif 000012
【００３５】
【化１１】
2005154319.tif 000013
【００３６】
また、一般式（１）中のＡで表される有機基としては、下記式（１３）で表されるものが好ましい。
この理由は、このような特定構造の芳香族環を含む二価の有機基であることより、結着樹脂との間の相溶性に優れており、さらには電荷発生剤から電荷輸送剤への注入効率が高いためである。
【００３７】
【化１２】
2005154319.tif 000014
【００３８】
[第２の実施形態]
第２の実施形態は、下記反応式（１）で表されるように、一般式（１）で表されるスチルベン誘導体の製造方法であって、一般式（２）で表されるホルミル化トリフェニルアミン誘導体と、一般式（３）で表されるジリン酸エステル誘導体とを、塩基の存在下に反応させて、一般式（１）で表されるスチルベン誘導体を得ることを特徴とするスチルベン誘導体の製造方法である。
【００３９】
【化１３】
2005154319.tif 000015
【００４０】
１．ホルミル化トリフェニルアミン誘導体
一般式（２）で表されるホルミル化トリフェニルアミン誘導体は、下記反応式(２)に示すようにフィルスマイヤー法を用いて、合成することが好ましい。
すなわち、一般式（２）で表されるホルミルトリフェニルアミン誘導体は、一般式（４）で表されるアニリン誘導体と、一般式（５）で表されるヨードベンゼン誘導体と、一般式（６）で表されるヨードベンゼン誘導体と、を反応させて、一般式（７）で表されるトリフェニルアミン化合物を合成し、その後、フィルスマイヤー(Vilsmeier)法によりホルミル化し、一般式（２）で表されるホルミル化トリフェニルアミン誘導体を得られることを示している。
【００４１】
【化１４】
2005154319.tif 000016
【００４２】
ここで、一般式（４）で表されるアニリン誘導体と、一般式（５）および一般式（６）で表される２種類のヨードベンゼン誘導体（合計量）との添加割合を、モル比で１：２〜１：４の範囲内の値とすることが好ましい。
この理由は、かかるアニリン誘導体と、２種類のヨードベンゼン誘導体との添加割合が、１：２未満の値になると、目的物であるトリフェニルアミン化合物の生成量が低下する場合があるためである。一方、かかるアニリン誘導体と、ヨードベンゼンとの添加割合が、１：４を超えると、未反応のヨードベンゼンが多く残留するため、目的物であるトリフェニルアミン化合物の精製が困難になる場合があるためである。
【００４３】
また、一般式（５）と、一般式（６）とで表されるヨードベンゼン誘導体の添加割合を、モル比で１：０．５〜１：２の範囲内の値とすることが好ましい。
この理由は、一般式（５）で表される長鎖アルキル基が付加したヨードベンゼン誘導体と、一般式（６）で表されるヨードベンゼン誘導体との添加割合が、１：０．５未満になると、一般式（６）で表されるヨードベンゼン誘導体が反応できず、目的物であるトリフェニルアミン化合物の生成量が低下する場合があるためである。一方、添加割合が、１：２を超えると、未反応の一般式（６）で表されるヨードベンゼン誘導体が多く残留するため、目的物であるトリフェニルアミン化合物の精製が困難になる場合があるためである。
【００４４】
また、一般式（４）で表されるアニリン誘導体と、２種類のヨードベンゼン誘導体とを反応させるにあたり、反応温度を、通常１６０〜２２０℃の範囲内の値とするとともに、反応温度を４〜３０時間の範囲内の値とすることが好ましい。
この理由は、このような反応条件であれば、比較的簡易な製造設備を用いて、所望の反応を効率的に実施できるためである。
【００４５】
さらに、フィルスマイヤー法に使用するフィルスマイヤー試薬（Vilsmeier試薬）としては、以下の化合物(i)および(ii)の組合せであることが好ましい。
(i)オキシ塩化リン、ホスゲン、塩化オキサリル、塩化チオニル、トリフェニルホスフィン−臭素、ヘキサクロロトリホスファザトリエン等のハロゲン化剤
(ii)Ｎ，Ｎ−ジメチルホルムアミド（ＤＭＦ）、Ｎ−メチルホルムアニリド（ＭＦＡ）、Ｎ−ホルミルモルホリン、Ｎ，Ｎ−ジイソプロピルホルムアミド
特に、本発明では、フィルスマイヤー試薬として、オキシ塩化リンと、溶媒としても使用できるＤＭＦとの組み合わせが好適に用いられる。
【００４６】
また、フィルスマイヤー試薬の調製において、化合物(i)と(ii)との使用割合は、通常モル比で、１：１〜１：２０の範囲内の値とすることが好ましく、１：１〜１：５の範囲内の値とすることがより好ましい。
さらに、フィルスマイヤー試薬の使用量に関して、一般式（７）で表されるトリフェニルアミン化合物１モルに対して、０．９〜３倍モル量の範囲内の値とすることが好ましく、１〜２倍モル量の範囲内の値とすることがより好ましい。
なお、フィルスマイヤー法における、トリフェニルアミン化合物のホルミル化の反応条件に関して、通常１３０℃以下の温度で行い、反応時間を０．５〜５時間の範囲内の値とすることが好ましい。
【００４７】
２．ジリン酸エステル誘導体
一般式（３）で表されるジリン酸エステル誘導体は、下記反応式(３)に示すように、合成することができる。
【００４８】
【化１５】
2005154319.tif 000017
【００４９】
（反応式（３）中のＡは、一般式（１）中のＡと同様の内容である。）
【００５０】
かかるジリン酸エステル誘導体の合成反応を実施するにあたり、例えば、ビスクロロメチル誘導体に対して、亜リン酸トリエチルを無溶媒または適当な溶媒中に添加して、反応させることが好ましい。この理由は、このように反応させることにより、反応式(１)に使用するジリン酸エステル誘導体（３）を高い収率で得ることができるためである。
ここで、合成反応を生じさせるに際して、ビスクロロメチル誘導体１モルに対して、亜リン酸トリエチルの使用割合を、少なくとも２倍モル当量とすることが好ましく、２．５〜４倍モル量の範囲内の値とすることがより好ましい。
また、通常、かかる反応温度を８０〜１５０℃の範囲内の値とし、反応時間を８〜２０時間の範囲内の値とすることが好ましい。
【００５１】
また、ジリン酸エステル誘導体を作成する際に用いる溶媒としては、かかる反応に影響を及ぼさないものであれば良いが、例えば、ジエチルエーテル、テトラヒドロフラン、ジオキサン等のエーテル類；塩化メチレン、クロロホルム、ジクロロエタン等のハロゲン化炭化水素；ベンゼン、トルエン等の芳香族炭化水素、ジメチルホルムアミド等が、好適例として挙げられる。
また、ジリン酸エステル誘導体を作成する際に、所定量の第三級アミンを添加することも好ましい。この理由は、第三級アミンによって、反応系からハロゲン化アルキルが除去されるため、ジリン酸エステル誘導体の合成反応を促進できるためである。好適な第三級アミンとしては、例えばトリエチルアミン、トリブチルアミン、ピリジン、４−（ジメチルアミノ）ピリジン等の一種単独または二種以上の組み合わせが挙げられる。
【００５２】
３．反応条件
（１）  反応温度と反応時間
また、一般式（２）で表されるホルミル化トリフェニルアミン誘導体と、一般式（３）で表されるジリン酸エステル誘導体との反応は、通常−１０〜３０℃で行うことが好ましく、その反応時間を１〜１２時間の範囲内の値とすることが好ましい。
【００５３】
（２）  溶媒
一般式（２）で表されるホルミル化トリフェニルアミン誘導体と、一般式（３）で表されるジリン酸エステル誘導体との反応に使用する好適な溶媒としては、当該反応に影響を及ぼさないものであればよいが、例えば、ジエチルエーテル、テトラヒドロフラン、ジオキサン等のエーテル類；塩化メチレン、クロロホルム、ジクロロエタン等のハロゲン化炭化水素；ベンゼン、トルエン等の芳香族炭化水素が挙げられる。
【００５４】
（３）  塩基
また、かかる反応に使用する塩基としては、ナトリウムメトキシドやナトリウムエトキシド等のナトリウムアルコキシド、水素化ナトリウムや水素化カリウム等の金属水素化物が好適なものとして挙げられる。
ここで、かかる塩基の添加量を、ホルミル化トリフェニルアミン誘導体１モルに対して、１．１〜１．２モルの範囲内の値とすることが好ましい。
この理由は、かかる塩基の添加量が１．１モル未満の値となると、一般式（２）で表されるホルミル化トリフェニルアミン誘導体と、一般式（３）で表されるジリン酸エステル誘導体と、の間の反応性が著しく低下する場合があるためである。
一方、かかる塩基の添加量が１．２モルを超えると、一般式（２）で表されるホルミル化トリフェニルアミン誘導体と、一般式（３）で表されるジリン酸エステル誘導体と、の間の反応を制御することが著しく困難になる場合があるためである。
【００５５】
（４）  添加割合
一般式（３）で表されるジリン酸エステル誘導体と、一般式（２）で表されるホルミル化トリフェニルアミン誘導体と、の間の反応を実施するにあたり、添加割合を、モル比で１：１．５〜１：２．４の範囲内の値とすることが好ましい。
この理由は、かかるホルミル化トリフェニルアミン誘導体と、ジリン酸エステル誘導体との添加割合が、１：１．５未満の値になると、ホルミル化トリフェニルアミン誘導体と、ジリン酸エステル誘導体とが１：１で対応して反応しやすくなるためである。また、かかる添加割合が、１：２．４を超えると、未反応のホルミル化トリフェニルアミン誘導体が精製を困難にする場合があるためである。
したがって、一般式（３）で表されるジリン酸エステル誘導体と、一般式（２）で表されるホルミル化トリフェニルアミン誘導体との添加割合を、モル比で１：１．８〜１：２．２の範囲内の値とすることがより好ましい。
【００５６】
［第３の実施形態］
第３の実施形態は、導電性基体上に感光層を設けた電子写真感光体であって、感光層に、一般式（１）で表されるスチルベン誘導体を含有することを特徴とする電子写真感光体である。
なお、電子感光体には、単層型と積層型とがあるが、本発明のスチルベン誘導体は、いずれにも適用可能である。
ただし、特に正負いずれの帯電型にも使用できること、構造が簡単で製造が容易であること、層を形成する際の被膜欠陥を抑制できること、層間の界面が少なく、光学的特性を向上できること等の観点から、単層型に適用することが好ましい。
【００５７】
１．単層型感光体
（１）  基本的構成
図２（ａ）に示すように、単層型感光体１０は、導電性基体１２上に単一の感光層１４を設けたものである。
この感光層は、例えば、一般式（１）で表されるスチルベン誘導体（正孔輸送剤）と、電荷発生剤と、結着樹脂と、さらに必要に応じて電子輸送剤を適当な溶媒に溶解または分散させ、得られた塗布液を導電性基体上に塗布し、乾燥させることで形成することができる。かかる単層型感光体は、単独の構成で正負いずれの帯電型にも適用可能であるとともに、層構成が簡単であって、生産性に優れているという特徴がある。
また、得られた単層型感光体は、一般式（１）で表されるスチルベン誘導体を含んでいることから、残留電位が低下しているとともに、所定感度を有しているという特徴がある。
さらに、単層型感光体の感光層に、電子輸送剤を含有させる場合には、電荷発生剤と正孔輸送剤との電子の授受が効率よく行われるようになり、感度等がより安定する傾向が見られる。
【００５８】
（２）  電荷発生剤
本発明に用いられる電荷発生剤としては、例えば、無金属フタロシアニン、オキソチタニルフタロシアニン、ペリレン顔料、ビスアゾ顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料等の一種単独または二種以上の組み合わせが挙げられる。
特に、半導体レーザー等の光源を使用したレーザービームプリンタやファクシミリ等のデジタル光学系の画像形成装置には、７００ｎｍ以上の波長領域に感度を有する感光体が必要となるため、例えば、無金属フタロシアニンやオキソチタニルフタロシアニン等のフタロシアニン系顔料が好適に用いられる。
一方、ハロゲンランプ等の白色の光源を使用した静電式複写機等のアナログ光学系の画像形成装置には、可視領域に感度を有する感光体が必要となるため、例えば、ペリレン顔料やビスアゾ顔料等が好適に用いられる。
【００５９】
（３）  正孔輸送剤
本発明の電子写真感光体においては、正孔輸送剤である本発明のスチルベン誘導体とともに、従来公知の他の正孔輸送剤を感光層に含有させることも好ましい。
このような正孔輸送剤としては、高い正孔輸送能を有する種々の化合物、例えば下記の一般式(ＨＴＭ−１〜ＨＴＭ−１３)で表される化合物等があげられる。
【００６０】
【化１６】
2005154319.tif 000018
【００６１】
（式中、Ｒh1、Ｒh2、Ｒh3、Ｒh4、Ｒh5およびＲh6は独立しており、ハロゲン原子、置換基を有してもよいアルキル基、置換基を有してもよいアルコキシ基または置換基を有してもよいアリール基を示す。ａおよびｂは同一または異なって０〜４の整数を示し、ｃ、ｄ、ｅおよびｆは同一または異なって０〜５の整数を示す。但し、ａ、ｂ、ｃ、ｄ、ｅまたはｆが２以上のとき、各Ｒh1、Ｒh2、Ｒh3、Ｒh4、Ｒh5およびＲh6は異なっていてもよい。）
【００６２】
【化１７】
2005154319.tif 000019
【００６３】
（式中、Ｒh7、Ｒh8、Ｒh9、Ｒh10 およびＲh11 は同一または異なって、ハロゲン原子、置換基を有してもよいアルキル基、置換基を有してもよいアルコキシ基または置換基を有してもよいアリール基を示す。ｇ、ｈ、ｉおよびｊは同一または異なって０〜５の整数を示し、ｋは０〜４の整数を示す。但し、ｇ、ｈ、ｉ、ｊまたはｋが２以上のとき、各Ｒh7、Ｒh8、Ｒh9、Ｒh10 およびＲh11 は異なっていてもよい。）
【００６４】
【化１８】
2005154319.tif 000020
【００６５】
（式中、Ｒh12 、Ｒh13 、Ｒh14 およびＲh15 は同一または異なって、ハロゲン原子、置換基を有してもよいアルキル基、置換基を有してもよいアルコキシ基または置換基を有してもよいアリール基を示す。Ｒh16 はハロゲン原子、シアノ基、ニトロ基、置換基を有してもよいアルキル基、置換基を有してもよいアルコキシ基または置換基を有してもよいアリール基を示す。ｍ、ｎ、ｏおよびｐは同一または異なって、０〜５の整数を示す。ｑは０〜６の整数を示す。但し、ｍ、ｎ、ｏ、ｐまたはｑが２以上のとき、各Ｒh12 、Ｒh13 、Ｒh14 、Ｒh15 およびＲh16 は異なっていてもよい。）
【００６６】
【化１９】
2005154319.tif 000021
【００６７】
（式中、Ｒh17 、Ｒh18 、Ｒh19 およびＲh20 は同一または異なって、ハロゲン原子、置換基を有してもよいアルキル基、置換基を有してもよいアルコキシ基または置換基を有してもよいアリール基を示す。ｒ、ｓ、ｔおよびｕは同一または異なって、０〜５の整数を示す。但し、ｒ、ｓ、ｔまたはｕが２以上のとき、各Ｒh17 、Ｒh18 、Ｒh19 およびＲh20 は異なっていてもよい。）
【００６８】
【化２０】
2005154319.tif 000022
【００６９】
（式中、Ｒh21 およびＲh22 は同一または異なって、水素原子、ハロゲン原子、アルキル基またはアルコキシ基を示す。Ｒh23 、Ｒh24 、Ｒh25 およびＲh26 は同一または異なって、水素原子、アルキル基またはアリール基を示す。）
【００７０】
【化２１】
2005154319.tif 000023
【００７１】
（式中、Ｒh27 、Ｒh28 およびＲh29 は同一または異なって、水素原子、ハロゲン原子、アルキル基またはアルコキシ基を示す。）
【００７２】
【化２２】
2005154319.tif 000024
【００７３】
（式中、Ｒh30 、Ｒh31 、Ｒh32 およびＲh33 は同一または異なって、水素原子、ハロゲン原子、アルキル基またはアルコキシ基を示す。）
【００７４】
【化２３】
2005154319.tif 000025
【００７５】
（式中、Ｒh34 、Ｒh35 、Ｒh36 、Ｒh37 およびＲh38 は同一または異なって、水素原子、ハロゲン原子、アルキル基またはアルコキシ基を示す。）
【００７６】
【化２４】
2005154319.tif 000026
【００７７】
（式中、Ｒh39 は水素原子またはアルキル基を示し、Ｒh40 、Ｒh41 およびＲh42 は同一または異なって、水素原子、ハロゲン原子、アルキル基またはアルコキシ基を示す。）
【００７８】
【化２５】
2005154319.tif 000027
【００７９】
（式中、Ｒh43 、Ｒh44 およびＲh45 は同一または異なって、水素原子、ハロゲン原子、アルキル基またはアルコキシ基を示す。）
【００８０】
【化２６】
2005154319.tif 000028
【００８１】
（式中、Ｒh46 およびＲh47 は同一または異なって、水素原子、ハロゲン原子、置換基を有してもよいアルキル基または置換基を有してもよいアルコキシ基を示す。Ｒh48 およびＲh49 は同一または異なって、水素原子、置換基を有してもよいアルキル基または置換基を有してもよいアリール基を示す。）
【００８２】
【化２７】
2005154319.tif 000029
【００８３】
（式中、Ｒh50 、Ｒh51 、Ｒh52 、Ｒh53 、Ｒh54 およびＲh55 は同一または異なって、置換基を有してもよいアルキル基、置換基を有してもよいアルコキシ基または置換基を有してもよいアリール基を示す。αは１〜１０の整数を示し、ｖ、ｗ、ｘ、ｙ、ｚおよびβは同一または異なって０〜２の整数を示す。但し、ｖ、ｗ、ｘ、ｙ、ｚまたはβが２のとき、各Ｒh50 、Ｒh51 、Ｒh52 、Ｒh53 、Ｒh54 およびＲh55 は異なっていてもよい。）
【００８４】
【化２８】
2005154319.tif 000030
【００８５】
（式中、Ｒh56 、Ｒh57 、Ｒh58 およびＲh59 は同一または異なって、水素原子、ハロゲン原子、アルキル基またはアルコキシ基を示し、Φ−１〜Φ−３は次式で表される構造である。）
【００８６】
【化２９】
2005154319.tif 000031
【００８７】
また、本発明においては、上記例示の正孔輸送剤(ＨＴＭ-１)〜(ＨＴＭ-１３)とともに、またはこれに代えて、従来公知の正孔輸送物質、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、トリフェニルアミン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物、縮合多環式化合物等の１種単独または２種以上の組み合わせが挙げられる。
【００８８】
（４）  電子輸送剤
本発明に用いられる電子輸送剤としては、キノン誘導体およびナフトキノン誘導体を含む化合物が好ましい。この理由は、この理由は、電子輸送剤として、特定の化合物を使用することにより、電子受容性に優れており、また電荷発生剤との相溶性が優れていることから、感度特性や耐久性に優れた湿式現像用電子写真感光体を提供することができるためである。
【００８９】
これらの電子輸送剤の具体例として、下記式（１５）〜（１７）で表される化合物（ＥＴＭ-Ａ〜ＥＴＭ−Ｃ）があげられる。
【００９０】
【化３０】
2005154319.tif 000032
【００９１】
【化３１】
2005154319.tif 000033
【００９２】
【化３２】
2005154319.tif 000034
【００９３】
また、本発明に用いられる電子輸送剤としては、従来公知の他の電子輸送剤を感光層に含有させることも好ましい。このような電子輸送剤としては、高い電子輸送能を有する種々の化合物、例えば下記の一般式(ＥＴＭ−１〜ＥＴＭ−１７)で表される化合物等があげられる。
【００９４】
【化３３】
2005154319.tif 000035
【００９５】
（式中、Ｒe1、Ｒe2、Ｒe3、Ｒe4およびＲe5は同一または異なって、水素原子、置換基を有してもよいアルキル基、置換基を有してもよいアルコキシ基、置換基を有してもよいアリール基、置換基を有してもよいアラルキル基、置換基を有してもよいフェノキシ基またはハロゲン原子を示す。）
【００９６】
【化３４】
2005154319.tif 000036
【００９７】
（式中、Ｒe6はアルキル基、Ｒe7は置換基を有してもよいアルキル基、置換基を有してもよいアルコキシ基、置換基を有してもよいアリール基、置換基を有してもよいアラルキル基、ハロゲン原子またはハロゲン化アルキル基を示す。γは０〜５の整数を示す。但し、γが２以上のとき、各Ｒe7は互いに異なっていてもよい。）
【００９８】
【化３５】
2005154319.tif 000037
【００９９】
（式中、Ｒe8およびＲe9は同一または異なって、アルキル基を示す。δは１〜４の整数を示し、εは０〜４の整数を示す。但し、δおよびεが２以上のとき、各Ｒe8およびＲe9は異なっていてもよい。）
【０１００】
【化３６】
2005154319.tif 000038
【０１０１】
（式中、Ｒe10 はアルキル基、アリール基、アラルキル基、アルコキシ基、ハロゲン化アルキル基またはハロゲン原子を示す。ζは０〜４、ηは０〜５の整数を示す。但し、ηが２以上のとき、各Ｒe10 は異なっていてもよい。）
【０１０２】
【化３７】
2005154319.tif 000039
【０１０３】
（式中、Ｒe11 はアルキル基を示し、σは１〜４の整数を示す。但し、σが２以上のとき、各Ｒe11 は異なっていてもよい。）
【０１０４】
【化３８】
2005154319.tif 000040
【０１０５】
（式中、Ｒe12 およびＲe13 は同一または異なって、水素原子、ハロゲン原子、アルキル基、アリール基、アラルキルオキシカルボニル基、アルコキシ基、水酸基、ニトロ基またはシアノ基を示す。Ｘは酸素原子、＝Ｎ−ＣＮ基または＝Ｃ（ＣＮ）2 基を示す。）
【０１０６】
【化３９】
2005154319.tif 000041
【０１０７】
（式中、Ｒe14 は水素原子、ハロゲン原子、アルキル基または置換基を有してもよいフェニル基を示し、Ｒe15 はハロゲン原子、置換基を有してもよいアルキル基、置換基を有してもよいフェニル基、アルコキシカルボニル基、Ｎ−アルキルカルバモイル基、シアノ基またはニトロ基を示す。λは０〜３の整数を示す。但し、λが２以上のとき、各Ｒe15 は互いに異なっていてもよい。）
【０１０８】
【化４０】
2005154319.tif 000042
【０１０９】
（式中、θは１〜２の整数を示す。）
【０１１０】
【化４１】
2005154319.tif 000043
【０１１１】
（式中、Ｒe16 およびＲe17 は同一または異なって、ハロゲン原子、置換基を有してもよいアルキル基、シアノ基、ニトロ基、アルコキシカルボニル基を示す。νおよびξは０〜３の整数を示す。但し、νまたはξが２以上のとき、各Ｒe16およびＲe17 は互いに異なっていてもよい。）
【０１１２】
【化４２】
2005154319.tif 000044
【０１１３】
（式中、Ｒe18 およびＲe19 は同一または異なって、フェニル基、縮合多環式基または複素環式基を示し、これらの基は置換基を有していてもよい。）
【０１１４】
【化４３】
2005154319.tif 000045
【０１１５】
（式中、Ｒe20 はアミノ基、ジアルキルアミノ基、アルコキシ基、アルキル基またはフェニル基を示し、πは１〜２の整数を示す。但し、πが２のとき、各Ｒe20 は互いに異なっていてもよい。）
【０１１６】
【化４４】
2005154319.tif 000046
【０１１７】
（式中、Ｒe21 は水素原子、アルキル基、アリール基、アルコキシ基またはアラルキル基を示す。）
【０１１８】
【化４５】
2005154319.tif 000047
【０１１９】
（式中、Ｒe22 はハロゲン原子、置換基を有してもよいアルキル基、置換基を有してもよいフェニル基、アルコキシカルボニル基、Ｎ−アルキルカルバモイル基、シアノ基またはニトロ基を示す。μは０〜３の整数を示す。但し、μが２以上のとき、各Ｒe22 は互いに異なっていてもよい。）
【０１２０】
【化４６】
2005154319.tif 000048
【０１２１】
（式中、Ｒe23 は置換基を有してもよいアルキル基または置換基を有してもよいアリール基を示し、Ｒe24 は置換基を有してもよいアルキル基、置換基を有してもよいアリール基または基：−Ｏ−Ｒe24を示す。上記基中のＲe24は、置換基を有してもよいアルキル基または置換基を有してもよいアリール基を示す。）
【０１２２】
【化４７】
2005154319.tif 000049
【０１２３】
（式中、Ｒe25 、Ｒe26 、Ｒe27 、Ｒe28 、Ｒe29 、Ｒe30 およびＲe31 は同一または異なってアルキル基、アリール基、アラルキル基、アルコキシ基、ハロゲン原子またはハロゲン化アルキル基を示す。χおよびφは同一または異なって０〜４の整数を示す。）
【０１２４】
【化４８】
2005154319.tif 000050
【０１２５】
（式中、Ｒe32 およびＲe33 は同一または異なってアルキル基、アリール基、アルコキシ基、ハロゲン原子またはハロゲン化アルキル基を示す。τおよびψは同一または異なって０〜４の整数を示す。）
【０１２６】
【化４９】
2005154319.tif 000051
【０１２７】
（式中、Ｒe34 、Ｒe35 、Ｒe36 およびＲe37 は同一または異なって水素原子、アルキル基、アルコキシ基、アリール基、アラルキル基、シクロアルキル基またはアミノ基を示す。但し、Ｒe34 、Ｒe35 、Ｒe36 およびＲe37 のうち少なくとも２つは、水素原子でない同一の基である。）
【０１２８】
また、本発明においては、上記例示のほかに従来公知の電子輸送物質、すなわち例えばベンゾキノン系化合物、マロノニトリル、チオピラン系化合物、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等の１種単独または２種以上の組み合わせが挙げられる。
【０１２９】
（５）  結着樹脂
各成分を分散させるための結着樹脂は、従来より感光層に使用されている種々の樹脂を使用することができる。例えばスチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、ポリエステル樹脂、アルキド樹脂、ポリアミド樹脂、ポリウレタン樹脂、ポリカーボネート樹脂、ポリアリレート樹脂、ポリスルホン樹脂、ジアリルフタレート樹脂、ケトン樹脂、ポリビニルブチラール樹脂、ポリエーテル樹脂、ポリエステル樹脂等の熱可塑性樹脂；シリコーン樹脂、エポキシ樹脂、フェノール樹脂、尿素樹脂、メラミン樹脂、その他架橋性の熱硬化性樹脂；エポキシアクリレート、ウレタン−アクリレート等の光硬化型樹脂等の樹脂が使用可能である。
特に、ポリカーボネート樹脂は、透明性や耐熱性に優れているばかりか、機械的特性や正孔輸送剤との相溶性にも優れていることから好ましい結着樹脂である。
【０１３０】
（６）  添加剤
また、感光層には、上記各成分のほかに、電子写真特性に悪影響を与えない範囲で、従来公知の種々の添加剤、例えば酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光層の感度を向上させるために、例えばテルフェニル、ハロナフトキノン類、アセナフチレン等の公知の増感剤を電荷発生剤と併用してもよい。
【０１３１】
（７）  配合割合および厚さ
本発明の電子写真感光体が単層型の感光体である場合、電荷発生剤は、結着樹脂１００重量部に対して０．１〜５０重量部、好ましくは０．５〜３０重量部の割合で配合すればよい。本発明のスチルベン誘導体（正孔輸送剤）は、結着樹脂１００重量部に対して２０〜５００重量部、好ましくは３０〜２００重量部の割合で配合すればよい。電子輸送剤を含有させる場合、電子輸送剤の割合を結着樹脂１００重量部に対して５〜１００重量部、好ましくは１０〜８０重量部とするのが適当である。
【０１３２】
また、本発明の電子写真感光体が積層型の感光体である場合、電荷発生層を構成する電荷発生剤と結着樹脂とは、種々の割合で使用することができるが、結着樹脂１００重量部に対して電荷発生剤を５〜１０００重量部、好ましくは３０〜５００重量部の割合で配合するのが適当である。電荷発生層に正孔輸送剤を含有させる場合は、正孔輸送剤の割合を結着樹脂１００重量部に対して１０〜５００重量部、好ましくは５０〜２００重量部とするのが適当である。
【０１３３】
電荷輸送層を構成する正孔輸送剤と、結着樹脂とは、電荷の輸送を阻害しない範囲および結晶化しない範囲で種々の割合で使用することができるが、光照射により電荷発生層で生じた電荷が容易に輸送できるように、結着樹脂１００重量部に対して、本発明のスチルベン誘導体 （正孔輸送剤）を１０〜５００重量部、好ましくは２５〜２００樹脂の割合で配合するのが適当である。電荷輸送層に電子輸送剤を含有させる場合は、電子輸送剤の割合を結着樹脂１００重量部に対して５〜２００重量部、好ましくは１０〜１００重量部とするのが適当である。
【０１３４】
（８）  構造
また、単層型感光体における感光層の厚さは５〜１００μｍ、好ましくは１０〜５０μｍである。
そして、このような感光層が形成される導電性基体としては、導電性を有する種々の材料を使用することができ、例えば鉄、アルミニウム、銅、スズ、白金、銀、バナジウム、モリブデン、クロム、カドミウム、チタン、ニッケル、パラジウム、インジウム、ステンレス鋼、真鍮等の金属や、上記金属が蒸着またはラミネートされたプラスチック材料、ヨウ化アルミニウム、酸化スズ、酸化インジウム等で被覆されたガラス等があげられる。
【０１３５】
また、導電性基体の形状は、使用する画像形成装置の構造に合わせて、シート状、ドラム状等のいずれであってもよく、基体自体が導電性を有するか、あるいは基体の表面が導電性を有していればよい。また、導電性基体は、使用に際して十分な機械的強度を有するものが好ましい。前記感光層を塗布の方法により形成する場合には、前記例示の電荷発生剤、電荷輸送剤、結着樹脂等を適当な溶剤とともに、公知の方法、例えばロールミル、ボールミル、アトライタ、ペイントシェーカー、超音波分散機等を用いて分散混合して分散液を調整し、これを公知の手段により塗布して乾燥させればよい。
【０１３６】
また、単層型感光体１０の構成に関して、図２（ｂ）に示すように、導電性基体１２と感光層１４との間に、感光体の特性を阻害しない範囲でバリア層１６が形成されていてもよい。また、図２（ｃ）に示すように、感光層１４の表面には、保護層１８が形成されていてもよい。
【０１３７】
（９）  製造方法
分散液を作るための溶剤としては、種々の有機溶剤が使用可能であり、例えばメタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素、ジクロロメタン、ジクロロエタン、クロロホルム、四塩化炭素、クロロベンゼン等のハロゲン化炭化水素；ジメチルエーテル、ジエチルエーテル、テトラヒドロフラン、エチレングリコールジメチルエーテル、ジエチレングリコールジメチルエーテル等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等があげられる。これらの溶剤は単独でまたは２種以上を混合して用いられる。
さらに、電荷輸送剤や電荷発生剤の分散性、感光層表面の平滑性を良くするために界面活性剤、レベリング剤等を使用してもよい。
【０１３８】
２．積層型感光体
図３（ａ）に示すように、積層型感光体２０は、導電性基体１２上に、蒸着または塗布等の手段によって、電荷発生剤を含有する電荷発生層２４を形成し、次いでこの電荷発生層２４上に、一般式（１）で表されるスチルベン誘導体（正孔輸送剤）の少なくとも１種と結着樹脂とを含む塗布液を塗布し、乾燥させて電荷輸送層２２を形成することによって作製される。
また、上記構造とは逆に、図３（ｂ）に示すように、導電性基体１２上に電荷輸送層２２を形成し、その上に電荷発生層２４を形成してもよい。
ただし、電荷発生層２４は、電荷輸送層２２に比べて膜厚がごく薄いため、その保護のためには、図３（ａ）に示すように、電荷発生層２４の上に電荷輸送層２２を形成することがより好ましい。
なお、電荷発生剤、正孔輸送剤、電子輸送剤、結着剤等については、単層型感光体と同様の内容とすることができる。
【０１３９】
また、積層型感光体は、上記電荷発生層および電荷輸送層の形成順序と、電荷輸送層に使用する電荷輸送剤の種類によって、正負いずれの帯電型となるかが選択される。例えば、上記のように、導電性基体上に電荷発生層を形成し、その上に電荷輸送層を形成した場合において、電荷輸送層における電荷輸送剤として、本発明のスチルベン誘導体のような正孔輸送剤を使用した場合には、感光体は負帯電型となる。この場合、電荷発生層には電子輸送剤を含有させてもよい。
そして、本発明の積層型電子写真感光体は、感光体の残留電位が低下するとともに、所定感度を有しているという特徴がある。
なお、積層型感光体における感光層の厚さは、電荷発生層が０．０１〜５μｍ程度、好ましくは０．１〜３μｍ程度であり、電荷輸送層が２〜１００μｍ、好ましくは５〜５０μｍ程度である。
【実施例】
【０１４０】
以下、実施例および比較例を挙げて本発明を詳細に説明する。
【０１４１】
［実施例１］
（１）スチルベン誘導体の合成
（１）−１  トリフェニルアミン化合物の合成
下記式（２０）で表されるトリフェニルアミン化合物の合成を、下記の反応式（４）に沿って実施した。
すなわち、容量５００ｍｌの二つ口フラスコ内に、無水炭酸カリウム４６．４ｇ（０．３４ｍｏｌ）および粉末銅２．５g（０．０４ｍｏｌ）を加え、２時間加熱して、均一になるまで攪拌した。次いで、室温まで冷却した後、下記式（１８）で表される４−オクチルアニリン誘導体２６．７ｇ（０．１３ｍｏｌ）と、化学式（１９）で表されるヨードベンゼン６８．９ｇ（０．３４ｍｏｌ）とを添加した後、１８０℃に加熱し、１２時間反応させた。次いで、室温まで冷却した後、１００ｍｌのトルエンを添加し、ろ過処理を実施した。得られたろ液からトルエンおよびヨードベンゼンを減圧留去し、残渣をトルエンで溶解し、活性白土処理を行った後、トルエンを減圧留去した。その後、残渣をカラムクロマトグラフィー（展開溶媒：クロロホルム溶媒）を用いて精製し、式（２０）で表されるトリフェニルアミン化合物８５．８ｇを得た（収率７１％）。
【０１４２】
【化５０】
2005154319.tif 000052
【０１４３】
（１）−２  ホルミル化トリフェニルアミン誘導体の合成
下記式（２１）で表されるホルミル化トリフェニルアミン誘導体を、下記の反応式（５）に沿って実施した。
すなわち、５００ｍｌのフラスコ内に、式（２０）で表されるトリフェニルアミン化合物２８．６ｇ（０．０８ｍｏｌ）と、ジメチルホルムアミド（ＤＭＦ）２００ｍｌと、オキシ塩化リン１５．２ｇ（０．１ｍｏｌ）と、を収容して、７０℃で、薄層クロマトグラフィーで原料であるトリフェニルアミン化合物のスポットがなくなるまで、１時間攪拌させた。その後、得られた反応液をイオン交換水４００ｍｌと、トルエン２００ｍｌとの混合液に滴下し、生成されたトルエン層を、イオン交換水により洗浄した。得られた有機層に、無水硫酸ナトリウムおよび活性白土を加え、乾燥および吸着処理を行った。その後、トルエンを減圧留去し、得られた残渣をカラムクロマトグラフィー（展開溶媒：クロロホルム溶媒）にて精製し、式（２１）で表されるホルミル化トリフェニルアミン誘導体２４．７ｇを得た（収率８０％）。
【０１４４】
【化５１】
2005154319.tif 000053
【０１４５】
（１）−３  ジリン酸エステル誘導体の合成
式（２３）で表されるジリン酸エステル誘導体の合成を、下記の反応式（６）に沿って実施した。
すなわち、５００ｍｌのフラスコ内に、式（２２）で表される１，４−ビス（クロロメチル）ベンゼン５２．５ｇ（０．３ｍｏｌ）と、亜リン酸トリエチル１３０ｇ（０．７８ｍｏｌ）と、を収容して、８時間以上加熱還流した。その後、冷却して、析出結晶をろ別した。さらに、結晶をｎ−へキサンを用いて洗浄したのち、クロロホルム／ｎ−ヘキサンを用いて再結晶させ、式（２３）で表されるジリン酸エステル誘導体９８．１ｇを得た（収率８６．４％）。
【０１４６】
【化５２】
2005154319.tif 000054
【０１４７】
（１）−４  スチルベン誘導体の合成
次いで、式（８）で表されるスチルベン誘導体の合成を、下記の反応式（７）に沿って実施した。
すなわち、０℃で５００ｍｌの二つ口フラスコ内に、（１）−３で得られた式（２３）で表されるジリン酸エステル誘導体７ｇ（０．０１９ｍｏｌ）を加えた後、アルゴン置換を行って、さらにＴＨＦ５０ｍｌと、２８％ＮａＯＭｅ８．５６ｇ（０．０４４ｍｏｌ）と、を収容した。その後、均一になるまで約３０分攪拌した。次いで、この容器内に、上述した式（２１）で表されるホルミル化トリフェニルアミン誘導体２０ｇ（０．０３７ｍｏｌ）を添加した後、室温で約１２時間撹拌した。次いで、反応液をイオン交換水に注いだ後、トルエンを用いて抽出をおこなった。その後、有機層をイオン交換水にて５回洗浄し、有機層を無水硫酸マグネシウムにて乾燥して、溶媒を留去した。得られた残渣をシリカゲルクロマトグラフィ（展開溶媒：クロロホルム／ヘキサン）で精製して、式（８）で表されるスチルベン誘導体１０．３ｇを得た（収率６５％）。
得られたスチルベン誘導体の赤外吸収スペクトルを図１に示す。さらに、得られたスチルベン誘導体の融点を、微量融点測定装置（ＹＡＮＡＫＯ社製）を用いて測定したところ、１０５℃〜１１２℃であることを確認した。
【０１４８】
【化５３】
2005154319.tif 000055
【０１４９】
（２）電子写真感光体の作成 
得られたスチルベン誘導体を正孔輸送剤として、単層型の電子写真感光体を作成して、初期表面電位、半減露光量および残留電位を測定した。すなわち、正孔輸送剤として、式（８）で表される得られたスチルベン誘導体（ＨＴＭ−Ａと称する。）を１２０重量部と、電荷発生剤として、下記式（２４）で表されるＸ型無金属フタロシアニン（ＣＧＭ−Ａと称する。）を５重量部と、結着樹脂として、下記式（２５）で表されるＺ型ポリカーボネート樹脂１００重量部と、を溶媒としてのテトラヒドロフラン８００重量部に対して添加した。次いで、ボールミルを用いて５０時間混合分散して、単層型感光層用の塗布液を作成した。得られた塗布液を、導電性基材（アルミニウム素管）上に、ディップコート法にて塗布し、１００℃、３０分間の条件で熱風乾燥して、膜厚２５μｍの単層型感光層を有する電子写真感光体を得た。
【０１５０】
【化５４】
2005154319.tif 000056
【０１５１】
【化５５】
2005154319.tif 000057
【０１５２】
（３）評価
得られた電子写真感光体における初期電気特性、すなわち、半減露光量（Ｅ1/2）および残留電位（ＶＲ）を、ドラム感度試験機（ＧＥＮＴＥＣ社製）を用いて、表面電位が７００Ｖになるように帯電させて測定した。なお、半減露光量（Ｅ1/2）については、ハロゲンランプの光からバンドパスフィルターを用いて取り出した波長７８０ｎｍの単色光（半値幅：２０ｎｍ、光強度：１．５μＪ／ｍ2）を露光して、表面電位が１／２になるまでに要した時間を測定した。さらに、残留電位については、露光開始から３．３ｍｓｅｃ経過した時点での表面電位を測定し、それを残留電位とした。それぞれ得られた結果を、表１に示す。
【０１５３】
［実施例２〜４］
実施例２〜４では、実施例１の塗布液中に、電子輸送材料として、式（１５）〜（１７）で表されるキノン誘導体（ＥＴＭ−Ａ〜ＥＴＭ−Ｃ）をそれぞれ２０重量部添加したほかは、実施例１と同様に単層型感光層を作成して、評価した。
【０１５４】
［実施例５］
実施例５では、実施例１の塗布液中に、正孔輸送剤として、式（８）で表されるスチルベン誘導体（ＨＴＭ−Ａ）のかわりに、式（９）で表されるスチルベン誘導体（ＨＴＭ−Ｂ）を添加したほかは、実施例１と同様に単層型感光層を作成して、評価した。
【０１５５】
［実施例６〜８］
実施例６〜８では、実施例１の塗布液中に、正孔輸送剤として、式（８）で表されるスチルベン誘導体（ＨＴＭ−Ａ）のかわりに、式（９）で表されるスチルベン誘導体（ＨＴＭ−Ｂ）を添加し、さらに電子輸送材料として、式（１５）〜（１７）で表されるキノン誘導体（ＥＴＭ−Ａ〜ＥＴＭ−Ｃ）をそれぞれ２０重量部添加したほかは、実施例１と同様に単層型感光層を作成して、評価した。
【０１５６】
［実施例９］
実施例９では、実施例１の塗布液中に、正孔輸送剤として、式（８）で表されるスチルベン誘導体（ＨＴＭ−Ａ）のかわりに、式（１０）で表されるスチルベン誘導体（ＨＴＭ−Ｃ）を添加したほかは、実施例１と同様に単層型感光層を作成して、評価した。
【０１５７】
［実施例１０〜１２］
実施例１０〜１２では、実施例１の塗布液中に、正孔輸送剤として、式（８）で表されるスチルベン誘導体（ＨＴＭ−Ａ）のかわりに、式（１０）で表されるスチルベン誘導体（ＨＴＭ−Ｃ）を添加し、さらに電子輸送材料として、式（１５）〜（１７）で表されるキノン誘導体（ＥＴＭ−Ａ〜ＥＴＭ−Ｃ）をそれぞれ２０重量部添加したほかは、実施例１と同様に単層型感光層を作成して、評価した。
【０１５８】
［比較例１］
比較例１では、実施例１の塗布液中に、正孔輸送剤として、式（８）で表されるスチルベン誘導体（ＨＴＭ−Ａ）のかわりに、下記式（２６）で表されるスチルベン誘導体（ＨＴＭ−Ｆ）を添加したほかは、実施例１と同様に単層型感光層を作成した。しかしながら、成膜直後に、単層型感光層が結晶化してしまい、評価を中止した。
【０１５９】
【化５６】
2005154319.tif 000058
【０１６０】
［比較例２〜４］
比較例２〜４では、実施例１の塗布液中に、正孔輸送剤として、式（８）で表されるスチルベン誘導体（ＨＴＭ−Ａ）のかわりに、式（２６）で表されるスチルベン誘導体（ＨＴＭ−Ｆ）を添加し、さらに電子輸送材料として、式（１５）〜（１７）で表されるキノン誘導体（ＥＴＭ−Ａ〜ＥＴＭ−Ｃ）をそれぞれ２０重量部添加したほかは、実施例１と同様に単層型感光層を作成した。しかしながら、成膜直後に、単層型感光層が結晶化してしまい、評価を中止した。
【０１６１】
［比較例５］
比較例５では、実施例１の塗布液中に、正孔輸送剤として、式（８）で表されるスチルベン誘導体（ＨＴＭ−Ａ）のかわりに、下記式（２７）で表されるスチルベン誘導体（ＨＴＭ−Ｇ）を添加したほかは、実施例１と同様に単層型感光層を作成した。しかしながら、成膜直後に、単層型感光層が結晶化してしまい、評価を中止した。
【０１６２】
【化５７】
2005154319.tif 000059
【０１６３】
［比較例６〜８］
比較例６〜８では、実施例１の塗布液中に、正孔輸送剤として、式（８）で表されるスチルベン誘導体（ＨＴＭ−Ａ）のかわりに、式（２７）で表されるスチルベン誘導体（ＨＴＭ−Ｇ）を添加し、さらに電子輸送材料として、式（１５）〜（１７）で表されるキノン誘導体（ＥＴＭ−Ａ〜ＥＴＭ−Ｃ）をそれぞれ２０重量部添加したほかは、実施例１と同様に単層型感光層を作成した。しかしながら、成膜直後に、単層型感光層が結晶化してしまい、評価を中止した。
【０１６４】
［比較例９］
比較例９では、実施例１の塗布液中に、正孔輸送剤として、式（８）で表されるスチルベン誘導体（ＨＴＭ−Ａ）のかわりに、下記式（２８）で表されるスチルベン誘導体（ＨＴＭ−Ｈ）を添加したほかは、実施例１と同様に単層型感光層を作成して、評価した。
【０１６５】
【化５８】
2005154319.tif 000060
【０１６６】
［比較例１０〜１２］
比較例１０〜１２では、実施例１の塗布液中に、正孔輸送剤として、式（８）で表されるスチルベン誘導体（ＨＴＭ−Ａ）のかわりに、式（２８）で表されるスチルベン誘導体（ＨＴＭ−Ｈ）を添加し、さらに電子輸送材料として、式（１５）〜（１７）で表されるキノン誘導体（ＥＴＭ−Ａ〜ＥＴＭ−Ｃ）をそれぞれ２０重量部添加したほかは、実施例１と同様に単層型感光層を作成して、評価した。
【０１６７】
【表１】
2005154319.tif 000061
＊帯電変化測定および画像評価における×は、結晶化のため評価できなかったことを示している。
【０１６８】
［実施例１３］
実施例１３では、実施例１の塗布液中に、正孔輸送剤として、式（８）で表されるスチルベン誘導体（ＨＴＭ−Ａ）を１２０重量部加え、さらに式（１７）で表される電子輸送剤（ＥＴＭ−Ｃ）を２０重量部加えたほかは、実施例１と同様に単層型感光層を作成して、以下に示すように帯電変化測定および画像評価を行った。
【０１６９】
すなわち、得られた電子写真感光体をプリンタ（京セラミタ株式会社製、Ｃｒｅａｇｅ８３３１改造機）に搭載し、約７００Ｖになるように帯電させ、帯電電位を実測して初期帯電電位とした。次いで、Ａ４普通紙の１０万枚の連続印刷を行った後、再び帯電電位を測定し、ランニング後帯電電位とした。そして、ランニング後帯電電位から初期帯電電位を引いた値を帯電変化（Ｖ）として算出した。得られた結果を表２に示す。
【０１７０】
また、連続印刷する前の検査用紙の外観を初期画像として、下記基準に準じて評価した。さらに、Ａ４普通紙の１０万枚の連続印刷を行った後の検査用紙の外観を、１０万枚連続印刷後画像として、下記基準に準じて評価した。それぞれ得られた評価結果を表２に示す。
○：スジおよび黒点の数が４未満である。
△：スジおよび黒点の数が４〜９である。
×：スジおよび黒点の数が１０以上である。
【０１７１】
［実施例１４］
実施例１４では、実施例１の塗布液中に、正孔輸送剤として、式（８）で表されるスチルベン誘導体（ＨＴＭ−Ａ）のかわりに、上述した式（１１）で表されるスチルベン誘導体（ＨＴＭ−Ｄ）を１２０重量部加え、さらに電子輸送剤（ＥＴＭ−Ｃ）を２０重量部加えたほかは、実施例１と同様に単層型感光層を作成し、実施例１３と同様に帯電変化測定と画像評価を行った。
【０１７２】
［実施例１５］
実施例１５では、実施例１の塗布液中に、正孔輸送剤として、式（８）で表されるスチルベン誘導体（ＨＴＭ−Ａ）のかわりに、上述した式（１２）で表されるスチルベン誘導体（ＨＴＭ−Ｅ）を１２０重量部加え、さらに電子輸送剤（ＥＴＭ−Ｃ）を２０重量部加えたほかは、実施例１と同様に単層型感光層を作成し、実施例１３と同様に帯電変化測定と画像評価を行った。
【０１７３】
［比較例１３〜１９］
比較例１３〜１９では、実施例１の塗布液中に、正孔輸送剤として、式（８）で表されるスチルベン誘導体（ＨＴＭ−Ａ）のかわりに、下記式（２９）〜（３４）および上述した式（２８）で表されるスチルベン誘導体（ＨＴＭ−Ｉ〜Ｎ、Ｈ）を１２０重量部それぞれ添加し、さらに電子輸送材料として式（１７）で表されるキノン誘導体（ＥＴＭ−Ｃ）を２０重量部添加したほかは、実施例１と同様に単層型感光層を作成し、実施例１３と同様に帯電変化測定と画像評価を行った。
【０１７４】
【化５９】
2005154319.tif 000062
【０１７５】
【化６０】
2005154319.tif 000063
【０１７６】
【化６１】
2005154319.tif 000064
【０１７７】
【化６２】
2005154319.tif 000065
【０１７８】
【化６３】
2005154319.tif 000066
【０１７９】
【化６４】
2005154319.tif 000067
【０１８０】
【表２】
2005154319.tif 000068
＊帯電変化測定および画像評価における×は、結晶化のため評価できなかったことを示している。
【産業上の利用可能性】
【０１８１】
以上詳述したように、本発明のスチルベン誘導体は、分子内に長鎖のアルキル基を有していることから、結着樹脂との相溶性が高く、かつ高い電荷輸送能（正孔輸送能）を有している。また、本発明の電子写真感光体は、一般式（１）で表されるスチルベン誘導体を正孔輸送剤として用いることから、結晶化を防ぎ、所定の感度特性を有している。したがって、本発明の電子写真感光体は、複写機やプリンタ等の各種画像形成装置の高速化、高性能化等に寄与することが期待される。
また、一般式（１）で表されるスチルベン誘導体は、高い正孔輸送能を有することから、電子写真感光体における正孔輸送剤として好適に使用されるほか、太陽電池、エレクトロルミネッセンス素子等の種々の分野での利用が可能である。
【図面の簡単な説明】
【０１８２】
【図１】式（８）で表されるスチルベン誘導体の赤外分光（ＩＲ）チャートを説明するために供する図である。
【図２】（ａ）〜（ｃ）は、単層型感光体の基本構造および変形構造を説明するために供する図である。
【図３】（ａ）〜（ｂ）は、積層型感光体の基本構造および変形構造を説明するために供する図である。
【図１】
2005154319.tif 000074
【図２】
2005154319.tif 000075
【図３】
2005154319.tif 000076